(57)【要約】【課題】  複合材料の表面の凹凸を解消して外観品質を向上することができる複合材料の成形方法および複合材料の成形装置を提供する。【解決手段】  複合材料１０の成形方法によれば、強化基材１１に含浸した樹脂２２を硬化させて成形体２０を形成し、成形体の表面の少なくとも一部に樹脂シート３０を積層し、樹脂シートの中央から外周に向かう張力を樹脂シートに付与した状態のまま、樹脂シートと成形体とを一体化する。【選択図】図１
2018039130.tif 000002
【特許請求の範囲】
【請求項１】
強化基材に含浸した樹脂を硬化させて成形体を形成し、
前記成形体の表面の少なくとも一部に樹脂シートを積層し、
前記樹脂シートの中央から外周に向かう張力を前記樹脂シートに付与した状態のまま、前記樹脂シートと前記成形体とを一体化する、複合材料の成形方法。
【請求項２】
前記成形体に前記樹脂シートを積層する際に、前記樹脂シートの中央から外周に向かって順に、前記樹脂シートが前記成形体に近接する方向に向かって前記樹脂シートに対して圧力を付与する、請求項１に記載の複合材料の成形方法。
【請求項３】
前記樹脂シートは、熱可塑性樹脂によって形成される、請求項１または請求項２に記載の複合材料の成形方法。
【請求項４】
前記成形体に前記樹脂シートを積層する前に、前記樹脂シートを加熱する、請求項３に記載の複合材料の成形方法。
【請求項５】
前記成形体は、前記強化基材と、未硬化または半硬化の状態の前記樹脂と、を含むプリプレグシートによって形成される、請求項１〜４のいずれか１項に記載の複合材料の成形方法。
【請求項６】
前記成形体の前記樹脂は、熱硬化性樹脂である、請求項１〜５のいずれか１項に記載の複合材料の成形方法。
【請求項７】
前記強化基材のうち、前記成形体の最表層に配置される前記強化基材の少なくとも一部は、繊維を織り込んだ織物材である、請求項１〜６のいずれか１項に記載の複合材料の成形方法。
【請求項８】
強化基材と、硬化した樹脂と、を含む成形体を形成する成形体形成部と、
前記成形体の表面の少なくとも一部に樹脂シートを積層する積層部と、
前記成形体と前記樹脂シートとを一体化する複合材料形成部と、を有し、
前記積層部は、前記樹脂シートに対して前記樹脂シートの中央から外周に向かう張力を付与する張力付与部を含む、複合材料の成形装置。
【請求項９】
前記複合材料形成部は、前記樹脂シートの中央から外周に向かって順に、前記樹脂シートが前記成形体に近接する方向に向かって前記樹脂シートに対して圧力を付与する加圧部を含む、請求項８に記載の複合材料の成形装置。
【請求項１０】
前記加圧部は、前記樹脂シートの中央部に押圧力を付与する中央押圧部と、前記樹脂シートの外周部に押圧力を付与する外周押圧部と、を含む分割型を有する、請求項９に記載の複合材料の成形装置。
【請求項１１】
前記加圧部は、前記樹脂シートに気流によって圧力を付与する気流発生部を有する、請求項９または請求項１０に記載の複合材料の成形装置。
【請求項１２】
前記樹脂シートは、熱可塑性樹脂によって形成される、請求項８〜１１のいずれか１項に記載の複合材料の成形装置。
【請求項１３】
前記樹脂シートを加熱する加熱部をさらに有する、請求項１２に記載の複合材料の成形装置。
【請求項１４】
前記成形体は、強化基材と、熱可塑性樹脂または熱硬化性樹脂と、を含むプリプレグシートによって形成される、請求項８〜１３のいずれか１項に記載の複合材料の成形装置。
【請求項１５】
前記成形体の前記樹脂は、熱硬化性樹脂である、請求項８〜１４のいずれか１項に記載の複合材料の成形装置。
【請求項１６】
前記強化基材のうち、前記成形体の最表層に配置される前記強化基材の少なくとも一部は、繊維を織り込んだ織物材である、請求項８〜１５のいずれか１項に記載の複合材料の成形装置。
【発明の詳細な説明】
【技術分野】
【０００１】
本発明は、複合材料の成形方法および複合材料の成形装置に関する。
【背景技術】
【０００２】
近年、自動車の車体軽量化のために強化基材に樹脂を含浸させた複合材料が自動車部品として用いられている。自動車部品の中でも特に、ルーフやボンネット等の外板部品は高い外観品質が求められる。
【０００３】
複合材料は、成形する際に、樹脂が硬化して収縮し、樹脂と強化基材との収縮率の差によって表面に微小な凹凸が形成されることがある。表面の微小な凹凸は、塗装後の外観品質を悪化させる要因となる。
【０００４】
複合材料の表面の凹凸を解消する方法として、例えば、下記特許文献１には、強化基材と、未硬化の樹脂とを含む成形体の表面に樹脂シートを設けて、成形体と樹脂シートとを一度に硬化させて一体成形する方法が開示されている。これにより、樹脂シートの樹脂が成形体の表面に生じた凹凸を埋めることによって、表面の凹凸を解消することを試みている。
【先行技術文献】
【特許文献】
【０００５】
【特許文献１】特開２００２−３２６３１９号公報
【発明の概要】
【発明が解決しようとする課題】
【０００６】
しかしながら、上記特許文献１に係る方法では、成形体の樹脂が未硬化のため、一体成形する際に、成形体の樹脂が樹脂シートの樹脂とともに流動しながら、強化基材に含浸していく。表面の樹脂が強化基材に含浸することによって、複合材料の表面に凹凸が生じてしまう虞がある。
【０００７】
そこで、本発明は、上記課題を解決するためになされたものであり、複合材料の表面の凹凸を解消して外観品質を向上することができる複合材料の成形方法および複合材料の成形装置を提供することを目的とする。
【課題を解決するための手段】
【０００８】
上記目的を達成する本発明に係る複合材料の成形方法は、まず、強化基材に含浸した樹脂を硬化させて成形体を形成し、前記成形体の表面の少なくとも一部に樹脂シートを積層する。そして、前記樹脂シートの中央から外周に向かう張力を前記樹脂シートに付与した状態のまま、前記樹脂シートと前記成形体とを一体化する。
【０００９】
上記目的を達成する本発明に係る複合材料の成形装置は、強化基材と、硬化した樹脂と、を含む成形体を形成する成形体形成部と、前記成形体の表面の少なくとも一部に樹脂シートを積層する積層部と、前記成形体と前記樹脂シートとを一体化する複合材料形成部と、を有する。前記積層部は、前記樹脂シートに対して前記樹脂シートの中央から外周に向かう張力を付与する張力付与部を含む。
【発明の効果】
【００１０】
本発明に係る複合材料の成形方法および複合材料の成形装置によれば、樹脂が硬化した成形体の表面に生じる微小な凹凸を、樹脂シートによって埋めることによって、表面を平滑にすることができる。さらに、樹脂シートと成形体とを一体化する際に、樹脂シートに張力がかかることによって、樹脂シートにしわやよれが発生することなく樹脂シートと成形体とを一体化することができる。これにより、複合材料の表面の凹凸を解消して外観品質を向上することができる。
【図面の簡単な説明】
【００１１】
【図１】本実施形態に係る複合材料の構成を説明するための概略図である。
【図２】本実施形態に係る成形体の構成を説明するための概略図である。
【図３】本実施形態に係る複合材料の成形装置の概略図である。
【図４】本実施形態に係る複合材料の成形方法を示すフローチャートである。
【図５】本実施形態に係る複合材料の成形装置を用いて複合材料を成形する手順を説明するための図であり、樹脂シートの加熱工程および成形体の成形工程を示す概略図である。
【図６】本実施形態に係る複合材料の成形装置を用いて複合材料を成形する手順を説明するための図であり、成形体に樹脂シートを積層する工程を示す概略図である。
【図７】本実施形態に係る複合材料の成形装置を用いて複合材料を成形する手順を説明するための図であり、成形体と樹脂シートとを一体化する工程を示す概略図である。
【図８】本実施形態に係る成形体を示す図であって、織物材の概略図（左図）および織物材を最表層に備える成形体の表面を撮影した写真（右図）である。
【図９Ａ】対比例に係る成形体を成形する様子を示す図であって、一方向材を最表層に備える複合材料を成形する際の樹脂の硬化前（左図）および樹脂の硬化後（右図）を示す概略図である。
【図９Ｂ】図９Ａに示す左図のＡ１−Ａ１線に沿う部分断面図（左図）および図９Ａに示す右図のＡ２−Ａ２線に沿う部分断面図（右図）である。
【図１０Ａ】実施形態に係る成形方法によって成形される複合材料の適用例を示す図であり、複合材料を使用した各種の自動車部品を示す図である。
【図１０Ｂ】実施形態に係る成形方法によって成形される複合材料の適用例を示す図であり、複合材料を使用した各種の自動車部品を接合して形成した車体を示す図である。
【図１１Ａ】変形例１に係る複合材料の成形装置を用いて複合材料を成形する手順を説明するための図である。
【図１１Ｂ】変形例１に係る複合材料の成形装置を用いて複合材料を成形する手順を説明するための図である。
【図１１Ｃ】変形例１に係る複合材料の成形装置を用いて複合材料を成形する手順を説明するための図である。
【図１２Ａ】変形例２に係る複合材料の成形装置を用いて複合材料を成形する手順を説明するための図である。
【図１２Ｂ】変形例２に係る複合材料の成形装置を用いて複合材料を成形する手順を説明するための図である。
【図１２Ｃ】変形例２に係る複合材料の成形装置を用いて複合材料を成形する手順を説明するための図である。
【発明を実施するための形態】
【００１２】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１３】
複合材料１０は、強化基材１１と、樹脂２２、３１とを有している。樹脂２２、３１を強化基材１１と組み合わせることによって樹脂２２、３１単体に比べて高い強度および剛性を備える複合材料１０となる。複合材料１０は、図１０Ａ、図１０Ｂに示すように、例えば、自動車の車体４００のルーフ４０１やボンネット４０２等の外板部品に適用される。複合材料１０を適用することによって、鉄鋼材料を使用した場合に比べて車体４００の大幅な軽量化が可能となる。
【００１４】
本実施形態に係る複合材料１０は、図１に示すように、強化基材１１と、硬化した樹脂２２とを含む成形体２０の表面の少なくとも一部を覆うように樹脂シート３０を積層して一体化することによって形成される。以下、成形体２０に含まれる樹脂２２を「母材樹脂２２」と称し、樹脂シート３０を構成する樹脂３１を「被覆樹脂３１」と称する。
【００１５】
成形体２０は、プリプレグシート２１から形成される。プリプレグシート２１は、シート状の強化基材１１と、強化基材１１に含浸されて、未硬化または半硬化の状態の樹脂２２とを含む。成形体２０は、図２に示すように、複数のプリプレグシート２１を積層して、母材樹脂２２を硬化させることによって形成される。
【００１６】
強化基材１１は、例えば、炭素繊維、ガラス繊維、アラミド繊維、ポリアミド（ＰＡ）繊維、ポリプロピレン（ＰＰ）繊維、アクリル繊維等によって形成することができる。本実施形態では、強化基材１１として炭素繊維を使用した例を説明する。炭素繊維は、熱膨張係数が小さく、寸法安定性に優れ、高温下においても機械的特性の低下が少ないという特徴があるため、自動車の車体４００（図１０Ｂを参照）に使用される複合材料１０の強化基材１１として好適に使用することができる。
【００１７】
プリプレグシート２１に適用される強化基材１１としては、繊維を縦横に織り込んで平織りまたは綾織りにした織物材１２（図８を参照）や、繊維が一方向に引き揃えられた一方向材１３（図９Ａの左図を参照）を使用することができる。本実施形態に係る成形体２０の最表層には、図１、図２に示すように、強化基材１１として織物材１２を含むプリプレグシート２１を配置している。
【００１８】
母材樹脂２２は、熱硬化性樹脂であるエポキシ樹脂、フェノール樹脂等が用いられる。本実施形態においては、機械的特性、寸法安定性に優れたエポキシ樹脂を用いる。エポキシ樹脂は２液タイプが主流であり、主剤および硬化剤を混合して使用する。主剤はビスフェノールＡ型のエポキシ樹脂、硬化剤はアミン系のものが一般的に用いられるが、これに限定されるものではなく、所望の材料特性に合わせて適宜選択できる。
【００１９】
樹脂シート３０を構成する被覆樹脂３１は、シート状の熱可塑性樹脂によって形成されている。熱可塑性樹脂としては、例えば、ポリプロピレン（ＰＰ）樹脂、ＡＢＳ樹脂等を使用することができる。
【００２０】
一般的に、熱可塑性樹脂は、熱硬化性樹脂に比べて耐衝撃性に優れている。自動車用の外板部品には、自動車の走行時に跳ね上げられた飛び石などによる衝撃によって損傷を受けるチッピングが生じる。本実施形態に係る複合材料１０の最表層は、熱可塑性樹脂から形成された樹脂シート３０によって覆われているため、熱硬化性樹脂が最表層に配置された複合材料と比べて耐衝撃性に優れるため、チッピングによって受ける損傷を低減することができる。また、熱可塑性樹脂は、熱硬化性樹脂に比べてき裂進展を抑える効果もあるため、長期使用における外観の品質悪化を抑えることができる。
【００２１】
図３を参照して、本実施形態に係る成形装置１００は、成形体２０を形成する成形体形成部１１０と、樹脂シート３０を加熱する加熱部１２０と、成形体２０の表面に樹脂シート３０を積層する積層部１３０と、成形体２０と樹脂シート３０とを一体化する複合材料形成部１４０と、成形装置１００全体の作動を制御する制御部１５０と、を有する。
【００２２】
成形体形成部１１０および複合材料形成部１４０は、１つの成形型１６０を共有する。成形型１６０は、開閉可能な一対の上型１６１（移動型）と、下型１６２（固定型）と、上型１６１および下型１６２の少なくとも一方の温度を調整する温度調整部１６３と、を有する。
【００２３】
温度調整部１６３は、成形型１６０を母材樹脂２２の硬化温度まで加熱し、プリプレグシート２１の母材樹脂２２を硬化する。温度調整部１６３は、例えば、上型１６１、下型１６２内を循環する油や水等の熱媒体と、熱媒体を加熱する電気ヒーターとによって構成されている。
【００２４】
加熱部１２０は、樹脂シート３０の両面側に樹脂シート３０を挟み込むよう配置され、両面側から加熱する電気ヒーターによって構成されている。なお、加熱部１２０は、樹脂シート３０の片面側のみに配置されてもよい。
【００２５】
積層部１３０は、樹脂シート３０に対して樹脂シート３０の中央から外周に向かう張力を付与するグリッパ（張力付与部に相当）１３１を有する。
【００２６】
グリッパ１３１は、樹脂シート３０の外周の少なくとも一部を把持して、樹脂シート３０の中央から外周に向かう張力を付与する。樹脂シート３０に張力を付与した状態のまま、成形体２０の表面に樹脂シート３０を押し付けるように積層する。なお、グリッパ１３１は、成形型１６０の上型１６１に固定して連動させてもよい。樹脂シート３０に対して張力を付与する構成は、グリッパ１３１のように樹脂シート３０を把持する構成に限定されず、例えば、締結や接合等の他の機械的構成を適用してもよい。
【００２７】
制御部１５０は、ＲＯＭやＲＡＭから構成されるメモリ、ＣＰＵ等から構成され、加熱部１２０、温度調整部１６３、グリッパ１３１等に電気的に接続されて、成形装置１００全体の作動を制御する。
【００２８】
以下、複合材料１０の成形方法について説明する。
【００２９】
図４に示すように、複合材料１０の成形方法は、準備工程（ステップＳ１０）と、成形体２０の成形工程（ステップＳ２０）と、樹脂シート３０の加熱工程（ステップＳ３０）と、一体化成形工程（ステップＳ４０）と、脱型（ステップＳ５０）と、を有する。以下、各工程について詳述する。
【００３０】
準備工程（ステップＳ１０）では、図３に示すように、グリッパ１３１によって樹脂シート３０の外周を把持した状態のまま、樹脂シート３０を加熱部１２０に配置する。同時に、プリプレグシート２１を積層して、成形型１６０の下型１６２に配置する。この際、図２に示すように、最表層に強化基材１１として織物材１２を含むプリプレグシート２１が配置されるようにプリプレグシート２１を積層する。また、成形型１６０は、温度調整部１６３によって予め所定の温度に加熱しておく。
【００３１】
成形体２０の成形工程（ステップＳ２０）では、図５に示すように、成形型１６０の上型１６１を閉じて、積層したプリプレグシート２１を熱プレス成形する。温度調整部１６３によって上型１６１および下型１６２を母材樹脂２２の硬化温度まで加熱し、プリプレグシート２１の母材樹脂２２を硬化する。準備工程において、予め成形型１６０を加熱しているため、加熱時間を短縮することができる。母材樹脂２２を硬化して成形体２０を成形した後、成形型１６０の上型１６１を開く。
【００３２】
成形体２０の成形工程において、母材樹脂２２が硬化するまでの間、母材樹脂２２は熱によって軟化して強化基材１１の繊維間を流動する。仮に、成形体２０の最表層に、図９Ａの左図に示すように複数の繊維が束ねられた繊維束１１ａが同じ方向に複数配列された一方向材１３を配置した場合、一方向材１３は繊維の配向方向に対して直交方向の拘束力が弱い。このため、図９Ａの右図に示すように、僅かな母材樹脂２２の流動でも容易に繊維の配向が乱されてしまう。また、繊維の配向が乱れることによって、図９Ｂの左図に示すように繊維束１１ａ内において単繊維レベルでの引き剥がしが生じる。強化基材１１の繊維配向の乱れは、しわやよれとなって表面に現れたり、局所的な強度低下の要因となったりする。また、繊維が引き剥がされた部位には、図９Ｂの右図に示すような局所的なヒケＳを引き起こして外観品質を悪化させる場合がある。
【００３３】
本実施形態では、図２に示すように、成形体２０の最表層に織物材１２を配置しているため、成形体２０の成形工程において生じる母材樹脂２２の流動によって繊維が乱れることが少ない。このため、成形体２０の表面に生じるしわやよれの発生を抑制し、局所的な強度低下を防ぐことができる。なお、織物材１２は、繊維束１１ａが交差する部位（図８の破線で示す部分）に気泡が残存しやすい。このため、成形体２０の表面に微小な凹凸が生じることがある。このように、成形体２０の表面に生じた微小な凹凸は、後工程の一体化成形工程（ステップＳ４０）において解消することができる。詳細は、後述する。
【００３４】
樹脂シート３０の加熱工程（ステップＳ３０）は、図５に示すように、成形体２０の成形工程（ステップＳ２０）と併行して行う。これにより、成形体２０を成形している間に樹脂シート３０を加熱しておくことができるため、樹脂シート３０の加熱工程によるサイクルタイムの増加を最小限に抑えることができる。まず、グリッパ１３１によって樹脂シート３０に、中央から外周に向かう張力を付与する。次に、樹脂シート３０に張力を付与した状態のまま、加熱部１２０を作動させて樹脂シート３０の両面を加熱して、樹脂シート３０を軟化させる。なお、樹脂シート３０の加熱工程では、樹脂シート３０の片面のみを加熱してもよい。
【００３５】
一体化成形工程（ステップＳ４０）では、まず、図６に示すように、樹脂シート３０に張力を付与した状態のまま、下型１６２に配置された成形体２０の表面に樹脂シート３０を押し付けるように覆い被せて積層する。樹脂シート３０に張力を付与した状態のまま成形体２０に積層することによって、樹脂シート３０にしわやよれの発生を抑制することができる。
【００３６】
仮に、母材樹脂２２が未硬化または半硬化の状態の成形体２０に樹脂シート３０を積層すると、成形体２０の表面が柔らかいため、樹脂シート３０を押し付ける力によって変形しやすい。このため、樹脂シート３０を成形体２０に密着させることが困難となり、樹脂シート３０と成形体２０との間にボイドＶ（図８の右図を参照）を残した状態のまま成形してしまうことがある。これにより、複合材料１０の表面に凹凸が形成されて、外観品質が低下する虞がある。
【００３７】
本実施形態では、成形体２０の母材樹脂２２を硬化させた後に、樹脂シート３０を成形体２０の表面に押しつけるように配置するため、成形体２０と樹脂シート３０を密着させることができる。これにより、成形体２０と樹脂シート３０との間にボイドＶが生じることを抑制し、複合材料１０の外観品質を向上させることができる。
【００３８】
次に、図７に示すように、成形型１６０の上型１６１を閉じて樹脂シート３０を成形体２０の表面に接合させて一体化する。樹脂シート３０は、軟化しているため、成形体２０の表面の凹凸に溶融した被覆樹脂３１が入り込む。これにより、成形体２０の表面に生じた凹凸、特に、織物材１２の繊維束１１ａが交差する部位（図８の破線で示す部分）に形成されたボイドＶによって生じる表面の凹凸を被覆樹脂３１が埋めて補填することによって表面が平滑になる。これにより、成形体２０の表面の凹凸を解消し、複合材料１０の塗装後の外観品質を向上することができる。
【００３９】
また、母材樹脂２２は熱硬化性樹脂によって構成され、被覆樹脂３１は熱可塑性樹脂によって構成されている。仮に、一体化成形工程において、母材樹脂２２が被覆樹脂３１とともに流動してしまうと、熱可塑性樹脂と熱硬化性樹脂との粘度や熱収縮率等の材料特性の違いによって、熱可塑性樹脂と熱硬化性樹脂との界面でしわよれが生じやすい。これにより、複合材料１０の表面に凹凸が形成されたり、しわやよれが発生したりする虞がある。
【００４０】
本実施形態では、成形体２０の母材樹脂２２が硬化した状態で、一体化成形工程を行うため、成形体２０の母材樹脂２２が被覆樹脂３１とともに流動しない。このため、被覆樹脂３１と母材樹脂２２の粘度や熱収縮率等の材料特性の違いによって表面に凹凸が形成されたり、しわやよれが発生したりすることを抑制することができる。よって、複合材料１０の外観品質を向上することができる。
【００４１】
また、一体化成形工程において樹脂シート３０のみを成形するため、低圧成形することができる。このため、成形型１６０の型締圧力を低く抑えることができ、設備投資にかかる費用を低減することができる。
【００４２】
最後に、成形型１６０から複合材料１０を脱型して成形が完了する（ステップＳ５０）。
【００４３】
以上説明したように、本実施形態に係る複合材料１０の成形方法および複合材料１０の成形装置１００によれば、強化基材１１に含浸した母材樹脂２２を硬化させて成形体２０を形成し、成形体２０の表面の少なくとも一部に樹脂シート３０を積層する。そして、樹脂シート３０の中央から外周に向かう張力を樹脂シート３０に付与した状態のまま、樹脂シート３０と成形体２０とを一体化する。
【００４４】
このように構成した複合材料１０の成形方法によれば、成形体２０の母材樹脂２２を硬化させた後に、樹脂シート３０を成形体２０の表面に配置する。このため、樹脂シート３０の被覆樹脂３１が、成形体２０の母材樹脂２２とともに流動して、強化基材１１に含浸することを抑制することができる。これにより、被覆樹脂３１が母材樹脂２２とともに流動することによって生じるしわやよれを抑制し、最表層の被覆樹脂３１が強化基材１１に含浸することによって形成される表面の凹凸を抑制することができる。このように、被覆樹脂３１によって成形体２０の表面の凹凸を埋めて表面を平滑にすることができる。さらに、樹脂シート３０と成形体２０とを一体化する際に、樹脂シート３０に張力がかかることによって、樹脂シート３０にしわやよれが発生することなく樹脂シート３０と成形体２０とを一体化することができる。これにより、複合材料１０の表面の凹凸を解消して外観品質を向上させることができる。
【００４５】
また、樹脂シート３０は、熱可塑性樹脂によって形成される。複合材料１０の最表層に熱可塑性樹脂を配置することによって、熱硬化性樹脂を配置する場合に比べて耐衝撃性に優れた複合材料１０を成形することができる。また、チッピング等による層間はく離やき裂進展を抑制することができるため、複合材料１０を適用した外板部品の長期使用における外観の品質劣化を抑制することができる。
【００４６】
また、成形体２０に樹脂シート３０を積層する前に、樹脂シート３０を加熱する。樹脂シート３０を予め加熱して軟化させることによって、成形体２０の表面の凹凸に被覆樹脂３１が入り込みやすくなる。これにより、複合材料１０の外観品質をさらに向上することができる。
【００４７】
また、成形体２０は、強化基材１１と、未硬化または半硬化の状態の母材樹脂２２と、を含むプリプレグシート２１によって形成される。強化基材１１に樹脂を含浸させて成形するＲＴＭ成形法に比べて、複合材料１０の成形時間を短縮することができる。また、プリプレグシート２１を使用することによって、一方向材１３を使用することができるため、繊維配向の選択の幅を広げることができる。
【００４８】
また、成形体２０の母材樹脂２２は、熱硬化性樹脂である。熱硬化性樹脂は、一般的に熱可塑性樹脂に比べて、耐熱性が高く、寸法安定性に優れている。また、本発明に係る成形方法によれば、成形体２０の母材樹脂２２を硬化させた後に樹脂シート３０と成形体２０とを一体化する。このため、樹脂シート３０の被覆樹脂３１に熱可塑性樹脂、成形体２０の母材樹脂２２に熱硬化性樹脂を用いた場合に、熱可塑性樹脂と熱硬化性樹脂との粘度や熱収縮率の違いによって複合材料１０の表面の凹凸の形成やしわやよれの発生を抑制することができる。
【００４９】
また、強化基材１１のうち、成形体２０の最表層に配置される強化基材１１の少なくとも一部は、繊維を織り込んだ織物材１２である。これにより、成形体２０を形成する際に、織物材１２が配置された部分において、母材樹脂２２の流動によって生じる繊維の乱れを抑制し、表面の凹凸の形成やしわやよれの発生を抑制して複合材料１０の外観品質をより一層向上させることができる。
【００５０】
〈変形例１〉
図１１Ａ〜図１１Ｃを参照して、前述した実施形態の変形例１を説明する。なお、前述した実施形態と同様の構成については、同一の符号を付してその説明を省略する。
【００５１】
変形例１に係る複合材料１０の成形装置の複合材料形成部２４０は、成形体形成部１１０と上型１６１を共有せず、上型１６１の代わりに分割型（加圧部に相当）２６１を備える点で、前述した実施形態にと異なる。複合材料形成部２４０は、成形型１６０の下型１６２（固定型）のみを成形体形成部１１０と共有する。
【００５２】
分割型２６１は、図１１Ａに示すように、樹脂シート３０の中央部に押圧力を付与する中央押圧部２６１ａと、樹脂シート３０の外周部に押圧力を付与する外周押圧部２６１ｂと、を有する。
【００５３】
一体化成形工程（ステップＳ４０）において成形体２０に樹脂シート３０を積層する際に、まず、図１１Ｂに示すように、分割型２６１の中央押圧部２６１ａによって樹脂シート３０の中央部を押圧して、樹脂シート３０が成形体２０に近接する方向に向かって樹脂シート３０に対して圧力を付与する。
【００５４】
次に、図１１Ｃに示すように、中央押圧部２６１ａによって樹脂シート３０の中央部を押圧した状態のまま、分割型２６１の外周押圧部２６１ｂによって樹脂シート３０の外周部を押圧して、樹脂シート３０が成形体２０に近接する方向に向かって樹脂シート３０に対して圧力を付与する。このように、分割型２６１によって樹脂シート３０の中央から外周に向かって順に、樹脂シート３０が成形体２０に近接する方向に向かって樹脂シート３０に対して圧力を付与する。また、樹脂シート３０を分割型２６１によって押圧した状態で、樹脂シート３０を成形体２０の表面に接合させて一体化する。
【００５５】
以上説明したように、変形例１に係る複合材料１０の製造方法および成形装置の複合材料形成部２４０によれば、成形体２０に樹脂シート３０を積層する際に、樹脂シート３０の中央から外周に向かって順に、樹脂シート３０が成形体２０に近接する方向に向かって、樹脂シート３０に対して圧力を付与する。これにより、樹脂シート３０と成形体２０との間に残存する空気を外へ排出しながら両者を密着させることができる。このため、樹脂シート３０と成形体２０との間に気泡が残存することを抑制し、気泡による複合材料１０の表面の膨れや面粗さの増加を防ぐことができる。これにより、複合材料１０の外観品質をさらに向上することができる。
【００５６】
また、分割型２６１は、樹脂シート３０の中央部に押圧力を付与する中央押圧部２６１ａと、樹脂シート３０の外周部に押圧力を付与する外周押圧部２６１ｂと、を有する。中央押圧部２６１ａと外周押圧部２６１ｂの作動させる順序を調整することによって、比較的容易に樹脂シート３０の中央から外周に向かって順に、樹脂シート３０が成形体２０に近接する方向に向かって樹脂シート３０に対して圧力を付与することができる。
【００５７】
〈変形例２〉
図１２Ａ〜図１２Ｃを参照して、前述した実施形態の変形例２を説明する。なお、前述した実施形態と同様の構成については、同一の符号を付してその説明を省略する。
【００５８】
変形例２に係る複合材料１０の成形装置の複合材料形成部３４０は、成形体形成部１１０と上型１６１を共有せず、上型１６１の代わりに気流発生部３６２を含む上型（加圧部に相当）３６１を備える点で、前述した実施形態にと異なる。複合材料形成部３４０は、前述した変形例１と同様に、成形型１６０の下型１６２（固定型）のみを成形体形成部１１０と共有する。
【００５９】
気流発生部３６２は、気流を発生して樹脂シート３０が成形体２０に近接する方向に向かって樹脂シート３０に対して圧力を付与する。気流を発生する気体は、特に限定されないが、窒素やアルゴン等の不活性ガスを使用することが好ましい。
【００６０】
一体化成形工程（ステップＳ４０）において成形体２０に樹脂シート３０を積層する際に、まず、図１２Ａに示すように、気流発生部３６２によって樹脂シート３０の中央部に気流を発生させて樹脂シート３０が成形体２０に近接する方向に向かって樹脂シート３０に対して圧力を付与する。
【００６１】
次に、図１２Ｂに示すように、気流発生部３６２によって樹脂シート３０の外周部に気流を発生させて樹脂シート３０が成形体２０に近接する方向に向かって樹脂シート３０に対して圧力を付与する。このように、気流発生部３６２が発生する気流によって、樹脂シート３０の中央から外周に向かって順に、樹脂シート３０が成形体２０に近接する方向に向かって樹脂シート３０に対して圧力を付与する。
【００６２】
その後、図１２Ｃに示すように、上型３６１を閉じて樹脂シート３０を成形体２０の表面に接合させて一体化する。
【００６３】
以上説明したように、変形例２に係る複合材料１０の製造方法および成形装置の複合材料形成部３４０によれば、成形体２０に樹脂シート３０を積層する際に、樹脂シート３０の中央から外周に向かって順に、樹脂シート３０が成形体２０に近接する方向に向かって樹脂シート３０に対して圧力を付与する。これにより、樹脂シート３０と成形体２０との間に残存する空気を外へ排出しながら両者を密着させることができる。このため、樹脂シート３０と成形体２０との間に気泡が残存することを抑制し、気泡による複合材料１０の表面の膨れや面粗さの増加を防ぐことができる。これにより、複合材料１０の外観品質をさらに向上することができる。
【００６４】
また、上型３６１は、樹脂シート３０に対して気流によって圧力を付与する気流発生部３６２を有する。これにより、気流を発生する位置を調整することによって、樹脂シート３０に対して圧力を付与する位置を細かく調整することができる。
【００６５】
以上、実施形態および変形例を通じて複合材料の成形方法および成形装置を説明したが、本発明は実施形態において説明した構成のみに限定されることはなく、特許請求の範囲の記載に基づいて適宜変更することが可能である。
【００６６】
例えば、成形体は、プリプレグシートを積層して形成する構成に限定されず、成形型内に強化基材を配置して樹脂を含浸させるＲＴＭ（Ｒｅｓｉｎ  Ｔｒａｎｓｆｅｒ  Ｍｏｌｄｉｎｇ）成形法や他の成形法を用いて成形してもよい。
【００６７】
また、成形体を構成する母材樹脂は、熱硬化性樹脂に限定されず、熱可塑性樹脂を使用することができる。この場合、熱可塑性樹脂である母材樹脂を加熱して軟化した状態で成形型を閉じて、冷却して硬化させることによって成形体を形成することができる。
【００６８】
また、樹脂シートを構成する被覆樹脂は、熱可塑性樹脂に限定されず、熱硬化性樹脂を使用することができる。
【００６９】
成形体形成部の成形型と複合材料形成部の成形型は、前述した実施形態のように同一の成形型を共有する構成に限定されず、例えば、それぞれ専用の成形型を備えていてもよいし、下型のみまたは上型のみを共有してもよい。
【００７０】
また、変形例１および変形例２は、樹脂シートの中央から外周に向かって順に、樹脂シートが成形体に対して近接する方向に圧力を付与する構成の一例であるが、複合材料の成形方法および複合材料の成形装置は、前記機能を発揮する方法または構成であればよく、前述した変形例１および変形例２において説明した方法または構成に限定されるものではない。
【００７１】
また、プリプレグシート２１の積層構成は前述した実施形態に限定されない。
【符号の説明】
【００７２】
１０    複合材料、
１１    強化基材、
１２    織物材、
２０    成形体、
２１    プリプレグシート、
２２    母材樹脂（樹脂）、
３０    樹脂シート、
３１    被覆樹脂（樹脂）、
１００  成形装置、
１１０  成形体形成部、
１２０  加熱部、
１３０  積層部、
１３１  グリッパ（張力付与部）、
１４０、２４０、３４０  複合材料形成部、
１５０  制御部、
１６０  成形型、
１６１  上型、
１６２  下型、
１６３  温度調整部、
２６１  分割型（加圧部）、
２６１ａ  中央押圧部、
２６１ｂ  外周押圧部、
３６１  上型（加圧部）、
３６２  気流発生部、
４００  車体、
４０１  ルーフ、
４０２  ボンネット。
【図１】
2018039130.tif 000003
【図２】
2018039130.tif 000004
【図３】
2018039130.tif 000005
【図４】
2018039130.tif 000006
【図５】
2018039130.tif 000007
【図６】
2018039130.tif 000008
【図７】
2018039130.tif 000009
【図８】
2018039130.tif 000010
【図９Ａ】
2018039130.tif 000011
【図９Ｂ】
2018039130.tif 000012
【図１０Ａ】
2018039130.tif 000013
【図１０Ｂ】
2018039130.tif 000014
【図１１Ａ】
2018039130.tif 000015
【図１１Ｂ】
2018039130.tif 000016
【図１１Ｃ】
2018039130.tif 000017
【図１２Ａ】
2018039130.tif 000018
【図１２Ｂ】
2018039130.tif 000019
【図１２Ｃ】
2018039130.tif 000020